(57)【要約】【課題】鋼板、缶、プラスチック成型品等に貼り合わせて使用する表面装飾材として有用であり、金属調外観、意匠性に優れたヘアライン調金属光沢を有するプラスチックフイルムであり、特に、ヘアライン面と金属蒸着層の密着性が高く、耐久性に優れるプラスチックフィルムを提供する。【解決手段】本発明の金属蒸着プラスチックフィルムは、プラスチックフィルムの片面にヘアライン目を有し、その上に金属蒸着膜を成膜したフィルムであって、フィルムの少なくとも片面に共重合ポリエステル樹脂層があり、かつ、ヘアライン目が該共重合ポリエステル樹脂層に形成されている金属蒸着プラスチックフィルムである。【選択図】  なし【特許請求の範囲】
【請求項１】
プラスチックフィルムの片面にヘアライン目を有し、その上に金属蒸着膜を成膜したフィルムであって、フィルムの少なくとも片面に共重合ポリエステル樹脂層があり、かつ、ヘアライン目が該共重合ポリエステル樹脂層に形成されている金属蒸着プラスチックフィルム。
【請求項２】
共重合ポリエステル樹脂層が、テレフタル酸、イソフタル酸、エチレングリコール、１，４−シクロヘキサンジメタノールからなるジカリボン酸およびジオール成分から選択された共重合ポリエステル樹脂を主成分とする請求項１記載の金属蒸着プラスチックフィルム。
【請求項３】
ヘアライン目の最大深さが、０．１以上５ミクロン以下である請求項１または２記載の金属蒸着プラスチックフィルム。
【請求項４】
金属蒸着膜上に熱可塑性ポリエステル樹脂を主成分とする保護層を有する請求項１ないし３記載の金属蒸着プラスチックフィルム。
【請求項５】
研磨用ヤスリ面を有するロールに接触させてフィルムを走行させることによって、ヘアライン目を得る請求項１ないし４記載の金属蒸着プラスチックフィルム。
【発明の詳細な説明】
【０００１】
【発明の属する技術分野】
本発明は、金属蒸着プラスチックフイルムに関し、より詳細には、鋼板、缶、プラスチック成型品等に貼り合わせて使用する表面装飾材として有用であり、金属調外観、意匠性に優れたヘアライン調金属光沢を有するプラスチックフイルムであって、特にヘアライン面と金属蒸着層の密着性に優れる金属蒸着プラスチックフィルムに関するものである。
【０００２】
【従来の技術】
従来から、アルミニウム等の金属の表面に微細な平行溝を設けた、いわゆるヘアライン調金属光沢を有するものが知られているが、これらのヘアライン調金属光沢板は素材が金属単体であることから、薄い状態では強度が不足し、一方、厚く形成すると、重く、柔軟性や加工性が不足し、又、高価であるという問題がある。この様な問題点を解決する方法としては、プラスチックフィルム表面にヘアライン目と金属蒸着層を加工することによってヘアライン調金属光沢を得る方法が知られている。このような方法としては、ヘアライン目を有するインサートフィルム（特許文献１参照）、また、表面にヘアライン状のエンボスを設けた金属調化粧シート（特許文献２参照）等が知られている。
【０００３】
【特許文献１】
特開平１０−１５９８７号公報
【０００４】
【特許文献２】
特開平８−２１６３３４号公報
【０００５】
【発明が解決しようとする課題】
しかしながら、プラスチックフィルムを用い、表面にヘアライン加工を施し、そのヘアライン目上に金属蒸着層を形成する方法では、加工面に金属蒸着層を成膜する場合、プラスチックフィルムと金属蒸着層の密着性が劣るという問題点が指摘されている。
【０００６】
したがって、本発明の目的は、ヘアライン調金属光沢を有するプラスチックフイルムであって、特にヘアライン面と金属蒸着層の密着性に優れるプラスチックフィルムを提供することにある。
【０００７】
【課題を解決するための手段】
本発明の金属蒸着フィルムは、プラスチックフィルムの片面にヘアライン目を有し、その上に金属蒸着膜を成膜したフィルムであって、フィルムの少なくとも片面に共重合ポリエステル樹脂層があり、かつヘアライン目が該共重合ポリエステル樹脂層に形成されている金属蒸着プラスチックフィルムである。
【０００８】
【発明の実施の形態】
以下、本発明の金属蒸着フィルムについて具体的に説明する。
【０００９】
本発明の金属蒸着フィルムは、フィルムの少なくとも片面に共重合ポリエステル樹脂層が形成されている。
【００１０】
本発明におけるプラスチックフィルムは、有機高分子材料からなるフィルムであり、有機高分子材料としては、具体的には、例えば、ポリエチレンテレフタレート、ポリエチレンナフタレート、ポリエチレン、ポリプロピレン、ポリアミド、ポリイミド、ポリ塩化ビニル、ポリエーテルエーテルケトン、フッ素樹脂、ポリエーテルイミド、ポリフェニレンサルファイドおよびポリウレタン等を挙げることができ、経済性、強度、外観および他層との密着性等の点でポリエチレンテレフタレートが特に好適に用いられる。
【００１１】
本発明で用いられるプラスチックフィルムは、枚葉あるいはロール状のいずれでも用いることができ、ロール状のフィルムであれば、連続してヘアライン加工および蒸着を行なうことができ、好適である。
【００１２】
プラスチックフィルムの厚さは、全構成層合わせた総厚みで８〜２５０μｍの範囲が好ましいが、より好ましくは１２〜７５μｍである。厚さが８μｍ未満では、ヘアライン目の製造時に原反強度が十分でない場合があり、また、金属蒸着時に蒸発源から発生する輻射熱によってフィルムが変形する場合があるので好ましくない。一方、厚さが２５０μｍを超えるとフィルムに柔軟性がない場合があり、貼り合わせる基材が曲面の場合、追従性が悪い場合があるので、好ましくない。
【００１３】
プラスチックフィルムの厚さを測定する方法としては、マイクロメータ等の測定装置による方法、採取したフィルムサンプルの質量からその比重を用いて算出する方法等を用いることができる。また、透過電子顕微鏡あるいは走査電子顕微鏡による断面観察に基づく測定方法も挙げられる。この手法は、多層構造フィルムの各層の厚み測定に有効である。
【００１４】
本発明における共重合ポリエステル樹脂とは、２種以上のジカルボン酸成分および１種以上のジオール成分、あるいは１種以上のジカルボン酸成分および２種以上のジオール成分からなるポリエステル樹脂である。
【００１５】
共重合ポリエステル樹脂におけるジカルボン酸成分としては、テレフタル酸、イソフタル酸、フタル酸、１，５−ナフタレンジカルボン酸、２，５−ナフタレンジカルボン酸、２，６−ナフタレンジカルボン酸、２，２’−ビフェニルジカルボン酸、３，３’−ビフェニルジカルボン酸、４，４’−ビフェニルジカルボン酸、４，４’−ジフェニルエーテルジカルボン酸、４，４’−ジフェニルメタンジカルボン酸、４，４’−ジフェニルスルホンジカルボン酸、４，４’−ジフェニルイソプロピリデンジカルボン酸、１，２−ビス（フェノキシ）エタン−４，４’−ジカルボン酸、２，５−アントラセンジカルボン酸、２，６−アントラセンジカルボン酸、４，４’−ｐ−ターフェニレンジカルボン酸、２，５−ピリジンジカルボン酸等の芳香族ジカルボン酸成分、アジピン酸、セバシン酸、ドデカンジオン酸、アゼライン酸などの脂肪族ジカルボン酸、シクロヘキサンジカルボン酸などの脂環族ジカルボン酸を例示することができる。なかでもテレフタル酸、イソフタル酸が特に好ましく用いられる。
【００１６】
また、ジオール成分としては、エチレングリコール、１，２−プロパンジオール、１，３−プロパンジオール、ネオペンチルグリコール、１，３−ブタンジオール、１，４−ブタンジオール、１，５−ペンタンジオール、１，６−ヘキサンジオール、１，２−シクロヘキサンジメタノール、１，３−シクロヘキサンジメタノール、１，４−シクロヘキサンジメタノール等のグリコール、ビスフェノールＡあるいはビスフェノールＳのエチレンオキサイド付加物、プロピレンオキサイド付加物等を例示することができる。なかでも、エチレングリコール、１，４−シクロヘキサンジメタノールが特に好ましく用いられる。
【００１７】
また、共重合ポリエステル樹脂としては、上記単量体成分からなる単一の共重合体でも複数の共重合体を混合したものであってもより。なお、本発明の目的を損なわない範囲で他の樹脂を混合することができる。一例を示すと、ポリエチレンテレフタレート、ポリエチレンナフタレート、ポリエチレン、ポリプロピレン、ポリアミド、ポリイミド、ポリ塩化ビニル、ポリエーテルエーテルケトン、フッ素樹脂、ポリエーテルイミド、ポリフェニレンサルファイドおよびポリウレタン等を挙げることができる。
【００１８】
本発明における共重合ポリエステルは、ポリエチレンテレフタレートに比較して、低結晶性および／または低融点であることが好ましい。
【００１９】
本発明における共重合ポリエステル樹脂層の厚みは、好ましくは、０．５以上１０ミクロン以下であり、より好ましくは、１以上５ミクロン以下、さらにより好ましくは１以上３ミクロン以下である。０．５ミクロン未満では、ヘアライン加工によって削り落とされ消失する可能性があり、１０ミクロンを超えると基材であるプラスチックフィルムを薄くする必要があり、強度等の低下したり、ロール状でフィルムの表裏がブロッキングしやすくなるため好ましくない。
【００２０】
また、共重合ポリエステル樹脂層はフィルムの片面または両面にあってもよいが、ブロッキング等の発生から片面が好ましい。また、共重合ポリエステル樹脂を溶剤に溶解した後、塗布、乾燥するコーティング方式あるいは、異なる組成の樹脂２種以上を同時に製膜し、２層以上の層を形成する共押し出し製膜方式等を適宜使用できるが、共押し出し製膜方式が好適に用いられる。
【００２１】
本発明における共重合ポリエステル樹脂を含むプラスチックフィルムを構成する樹脂成分には、本発明の効果を損なわない範囲で、公知の添加剤、例えば、難燃剤、帯電防止剤、界面活性剤、熱安定剤、紫外線吸収剤、顔料、染料、脂肪酸エステル、ワックスなどの有機滑剤あるいはポリシロキサンなどの消泡剤、また滑り性などを付与する目的でクレー、マイカ、酸化チタン、炭酸カルシウム、カオリン、湿式および乾式シリカ、さらにコロイド状シリカ、リン酸カルシウム、硫酸バリウム、アルミナなどの無機粒子、その他の易滑剤、さらにはアクリル、スチレン、シリコンなどを構成成分とする有機粒子等を配合してもよい。
【００２２】
本発明におけるプラスチックフイルムは、共重合ポリエステル樹脂層が積層された状態において、機械的、熱的特性の点から、二軸配向されているものが好ましい。
【００２３】
本発明においては、該共重合ポリエステル樹脂層表面にヘアライン目を形成する。
【００２４】
ヘアライン目とは、細い溝を多数平行にスジ状に形成したものであり、本発明においては、いずれの形状のヘアライン目をも範疇とするが、溝の深さが、該共重合ポリエステル樹脂層の厚さを超えると、後工程での金属蒸着膜の密着性が低下するので、好ましくない。また、ヘアライン目はプラスチックフィルムの片面あるいは両面に加工して差し支えないが、金属蒸着は共重合ポリエステル樹脂層上のヘアライン目の上であることが必須である。
【００２５】
本発明におけるヘアライン目の最大深さは、共重合ポリエステル樹脂層の厚さ以下であれば問題ないが、ヘアラインの効果、加工しやすさ等を考慮すると、好ましくは、深さ０．１以上５ミクロン以下、より好ましくは０．２以上３ミクロン以下が好適である。
【００２６】
ヘアライン目の形成方法としては、通常用いられる方法で問題ないが、研磨用ヤスリ面を有するロールに接触させてフィルムを走行させることにより引っ掻き加工する方法が、好適な外観を得る上で好ましく用いられる。ここで研磨用ロールは、例えばサンドペーパーを金属ロールに隙間なく貼り付け固定することによって得ることができる。また、複数本を組み合わせることも可能であり、回転もフィルム走行方向と同方向あるいは逆方向、これらの組み合わせにより一層好ましい外観を得ることができる。
【００２７】
以上のとおり形成されたヘアライン目の表面に金属を蒸着させることによって本発明の金属蒸着プラスチックフィルムが形成される。
【００２８】
本発明における金属膜の形成方法としては、蒸着が好適に用いられる。具体的には、例えば、誘導加熱、抵抗加熱、スパッタリング、電子ビーム（ＥＢ）、イオンプレーティング等を挙げることができるが、特に限定することなく、広く一般的な蒸着方法を適用できるが、誘導加熱、抵抗加熱による蒸着方法が、生産性と蒸着膜質の点で好適である。
【００２９】
本発明における金属蒸着膜を構成する金属種としては、アルミニウム、錫、クロム、銅、ニッケル、パラジウム、白金、金および銀等が挙げられるが、輝度、コストパフォーマンスなどの点で、アルミニウムが好適に用いられる。
【００３０】
本発明における金属膜の厚さは、好ましくは５０以上１０００オングストローム以下の範囲であり、より好ましくは１００以上７００オングストローム以下の範囲である。厚さが５０オングストローム未満では反射による金属光沢が不十分であったり、金属膜にクラックが発生しやすくなり、好ましくなく、一方、１０００オングストロームを超えると膜厚が厚くなり、逆に密着性が低下する傾向があるため好ましくない。金属膜の厚さは、透過電子顕微鏡、走査電子顕微鏡等を用いて測定することができる。
【００３１】
本発明によれば、該共重合ポリエステル樹脂層の存在によってヘアライン加工後の金属蒸着膜の密着強度が向上する。共重合ポリエステル樹脂層と金属膜との接着力の指標として、塩化ビニル樹脂フィルムとをドライラミ用接着剤で貼り合わせた後、１０ｍｍの一定幅にスリットした後、引張試験機を用い、両者を引き剥がすときの剥離強度を用いることができる。
【００３２】
本発明において、擦過による金属膜の欠落、高湿下での金属の酸化による変質等の物理的化学的な保護を目的に、金属蒸着膜上に熱可塑性ポリエステル樹脂層を設けることができる。該熱可塑性ポリエステル樹脂層は、金属蒸着膜との密着性および、後工程であるドライラミネート層との密着性も向上させることができる。
【００３３】
熱可塑性ポリエステル樹脂としては、芳香族ポリエステル、脂肪族ポリエステル、脂環族ポリエステルのホモポリマー、コポリマーおよびこれらの混合物のいずれであってもよい。なお、既述した共重合ポリエステル樹脂と同一であってもよい。
【００３４】
熱可塑性ポリエステル樹脂は、溶剤に溶解した溶液として、あるいは非溶解性溶剤でエマルション状で、通常公知のコーティング装置を用いて塗布後、乾燥することによって成膜することができる。
【００３５】
熱可塑性ポリエステル樹脂層の厚さは、好ましくは、０．５ミクロン以上１０ミクロン以下であり、より好ましくは、０．５ミクロン以上５ミクロン以下、特に好ましくは１ミクロン以上５ミクロン以下の範囲である。厚さが０．５未満では、化学的な保護が不十分となり、１０ミクロンを超えると材料破壊による密着強度の低下が起こるため好ましくない。
【００３６】
本発明の金属蒸着プラスチックフィルムは、最終製品としては、各種部材の表面装飾材として用いられるが、表面の耐擦過性、耐傷性、防眩性、耐指紋付着性を改良する目的で、ハードコート層、艶消し層等のコーティング層をヘヤライン目加工の反対面に加工することもできる。
【００３７】
本発明の金属蒸着プラスチックフィルムは、例えば蒸着面側を塩化ビニル樹脂フィルム等とドライラミネート加工等によって貼り合わせた製品を、さらに鋼板、缶、プラスチック成型品等に貼り合わせることによって、金属調外観、意匠性に優れたヘアライン調金属光沢を有するため表面装飾材を提供でき、特にヘアライン面を有するにもかかわらず、プラスチックフィルムと金属蒸着層との密着性に優れる特徴を有する。
【００３８】
【実施例】
本発明の金属蒸着プラスチックフィルムについて、実施例を挙げて詳細に説明する。
【００３９】
プラスチクフィルムと金属蒸着膜との密着強度の測定方法
プラスチックフィルムの金属蒸着面に１００ミクロンの塩化ビニル樹脂フィルムを、密着強度が５００ｇ／１０ｍｍ幅以上となるように接着剤を塗布・乾燥後、貼り合わせるドライラミネート加工を行った後、幅１０ｍｍに短冊状にカットした。この試験片の塩化ビニル樹脂フィルム側を固定し、金属蒸着プラスチックフィルム側の端を角度が１８０度になるように引張試験機にて引き上げ、金属蒸着膜が塩化ビニル樹脂フィルム側に残る場合の引張強度を測定した。
【００４０】
本測定方法では、ドライラミネート加工の密着強度は、２５０ｇ／１０ｍｍ幅以上とする必要がある。
【００４１】
（実施例１）
１５ミクロンのポリエチレンテレフタレート層と３ミクロンのテレフタル酸とエチレングリコール／１，４−シクロヘキサンジメタノール（５０／５０モル％）からなる共重合ポリエステル樹脂層を共押出しにより積層成膜した総厚み１８ミクロンのプラスチックフィルムを得た。この共重合ポリエステル樹脂面に、３２０番のサンドペーパーを金属ロールに隙間なく貼り付けた研磨ロールに接触させながらプラスチックフィルムを走行させることにより引っ掻き加工し、最大深さ１．５ミクロンのヘアライン目を施した後、真空中で誘導加熱方式により、金属アルミニウムを約５００オングストロームの厚さで蒸着した。得られた金属蒸着プラスチクフィルムの密着強度を上記の測定方法により測定した結果、３５０ｇ／１０ｍｍ幅であった。
【００４２】
（実施例２）
テレフタル酸とエチレングリコール／１，４−シクロヘキサンジメタノール（５０／５０モル％）からなる共重合ポリエステル樹脂層の代わりにテレフタル酸／イソフタル酸（６０／４０モル％）とエチレングリコールからなる共重合ポリエステル樹脂層を用いたこと以外は、実施例１と同様にして、金属蒸着プラスチックフィルムを得た。さらに実施例１と同様にして密着強度を測定した結果、３２０ｇ／１０ｍｍであった。
【００４３】
（実施例３）
最大深さ２．８ミクロンのヘアライン加工を施したこと以外は、実施例１と同様にして、金属蒸着プラスチックフィルムを得た。さらに実施例１と同様にして密着強度を測定した結果、３４０ｇ／１０ｍｍであった。
【００４４】
（実施例４）
実施例１と同様にして得た金属蒸着プラスチックフィルムのアルミニウム蒸着面に、テレフタル酸／イソフタル酸（６０／４０モル％）とエチレングリコール／ネオペンチルグリコール（５０／５０モル％）からなる熱可塑性ポリエステル樹脂層を２．５ミクロンの厚さで塗工した。引き続き、実施例１と同様にして、密着強度を測定した結果、３９０ｇ／１０ｍｍであった。
【００４５】
（比較例１）
共重合ポリエステル樹脂層を有しない２０ミクロンのポリエチレンテレフタレートフィルム単体を用いたこと以外は、実施例１と同様にして、金属蒸着プラスチックフィルムを得た。さらに実施例１と同様にして密着強度を測定した結果、１４０ｇ／１０ｍｍであった。
【００４６】
（比較例２）
１５ミクロンのポリエチレンテレフタレート層と３ミクロンの２，６−ナフタレンジカルボン酸とエチレングリコールからなるホモポリエステル樹脂層を共押出しにより積層成膜した総厚み１８ミクロンのプラスチックフィルムを用いた以外は、実施例１と同様にして、金属蒸着プラスチックフィルムを得た。さらに実施例１と同様にして密着強度を測定した結果、１５０ｇ／１０ｍｍであった。
【００４７】
【発明の効果】
以上の説明で明らかなように、本発明による金属蒸着プラスチックフィルムは、鋼板、缶、プラスチック成型品等に貼り合わせて使用する表面装飾材として有用であり、金属調外観、意匠性に優れたヘアライン調金属光沢を有するプラスチックフイルムを提供できるばかりでなく、ヘアライン面と金属蒸着層の密着性が高く、耐久性に優れるプラスチックフィルムが得られる。